СПОСОБ ПОЛУЧЕНИЯ ЭЛЕКТРОПРОВОДНОГО ПОЛИКАРБОНАТНОГО КОМПОЗИЦИОННОГО МАТЕРИАЛА

1. Способ получения электропроводного композиционного материала из углеродных нанотрубок и поликарбоната, отличающийся тем, что на первой стадии углеродные нанотрубки обрабатывают окислителем для образования на углеродных нанотрубках (CNT) кислотных групп, на второй стадии смешивают углеродные нанотрубки (CNT) с функциональными кислотными группами с поликарбонатом и катализатором переэтерификации, а на третьей стадии смесь расплавляют и подвергают сильному сдвиговому воздействию.
2. Способ по п.1, отличающийся тем, что в качестве окислителя используют азотную кислоту, пероксид водорода, перманганат калия и серную кислоту или возможную смесь этих средств.
3
3
4
5
4
4+
3+
3+
2+
+
3. Способ по п.1, отличающийся тем, что катализатор переэтерификации выбирают из ряда, включающего тетрабутанолят титана, BF, АlСl, SiCl, PF, Ti, Cr, Fe, Cu, SiF и Na.
4. Способ по п.1, отличающийся тем, что смешение компонентов, расплавление компонентов и силовое сдвиговое воздействие на компоненты на второй и третьей стадиях осуществляют в реакционном пространстве.
5. Способ по одному из пп. от 1 до 4, отличающийся тем, что силовое сдвиговое воздействие на третьей стадии осуществляют при температуре, превышающей температуру стеклования поликарбоната не более, чем на 100°С, предпочтительно, не более, чем на 80°С.
6. Способ получения покрытых поликарбонатом углеродных нанотрубок, отличающийся тем, что полученный по одному из пп. от 1 до 5 композиционный материал из поликарбоната и углеродных нанотрубок растворяют в растворителе, полученный раствор центрифугируют и выделяют из раствора изолированные покрытые поликарбонатом углеродные нанотрубки.
7. Способ по п.6, отличающийся тем, что растворитель выбирают из ряда, включающего дихлорметан, трихлорметан, монохлорбензол, дихлорбензол, N-метилпирролидон и диметилформамид, предпочтительно, диметилформамид.